(57)【特許請求の範囲】
【請求項１】
対応する陽極と陰極の間に1つ以上の発光層と1つ以上の電子輸送層を含む有機電界発光素子において、少なくとも１つの電子輸送層が、下記一般式（１）で表される化合物と電子供与体を含有することを特徴とする有機電界発光素子。
【化１】
0006763944.tif 000015
（ここで、環Aは式（1a）で表される芳香族炭化水素環であり、環Bは式（1d）で表される複素環であり、環A及び環Bはそれぞれ隣接する環と任意の位置で縮合する。
Lは、単結合、又は炭素数６〜１２の芳香族炭化水素基を表す。
Xは、N又はC-Ar1を表し、少なくとも１つのXはNを表す。
Y及びAr1は、各々独立に、水素、置換若しくは未置換の炭素数６〜１８の芳香族炭化水素基、置換若しくは未置換の炭素数３〜１８の芳香族複素環基、又はこれらの芳香族環が２〜５連結してなる連結芳香族基である。
R1は、独立に炭素数１〜１０の脂肪族炭化水素基、置換若しくは未置換の炭素数６〜１０の芳香族炭化水素基、又は置換若しくは未置換の炭素数３〜１２の芳香族複素環基である。a、b、及びcは、各々独立して０〜３の整数を表す。）
ただし、一般式（１）で表される化合物において、下記化合物は除く。
【化２】
0006763944.tif 000016
【請求項２】
一般式（１）におけるLが単結合である請求項１に記載の有機電界発光素子。
【請求項３】
電子輸送層が、発光層に隣接する第１電子輸送層と第２電子輸送層の２層からなり、第１電子輸送層が一般式（１）で表される化合物を含有し、第２電子輸送層が一般式（１）で表される化合物と電子供与体を含有することを特徴とする請求項１に記載の有機電界発光素子。
【請求項４】
電子供与体が、アルカリ金属化合物またはアルカリ金属錯体であることを特徴とする請求項１に記載の有機電界発光素子。
【請求項５】
電子供与体が、リチウムキノリラートである請求項４に記載の有機電界発光素子。
【請求項６】
電子輸送層が、一般式（１）で表される化合物と電子供与体の予備混合物を蒸着させて得られる電子輸送層であることを特徴とする請求項１に記載の有機電界発光素子。
【請求項７】
発光層が、ホスト材料と発光材料を含み、ホスト材料として一般式（１）で表される化合物を含有することを特徴とする請求項１に記載の有機電界発光素子。
【発明の詳細な説明】
【技術分野】
【０００１】
本発明は有機電界素子（有機EL素子という）に関するものである。
【背景技術】
【０００２】
有機EL素子に電圧を印加することで、陽極から正孔が、陰極からは電子がそれぞれ発光層に注入される。そして発光層において、注入された正孔と電子が再結合し、励起子が生成される。この際、電子スピンの統計則により、一重項励起子及び三重項励起子が１：３の割合で生成する。一重項励起子による発光を用いる蛍光発光型の有機EL素子は、内部量子効率は２５％が限界であるといわれている。一方で三重項励起子による発光を用いる燐光発光型の有機EL素子は、一重項励起子から項間交差が効率的に行われた場合には、内部量子効率が１００％まで高められることが知られている。
しかしながら、燐光発光型の有機EL素子に関しては、長寿命化が技術的な課題となっている。【０００３】
最近では、遅延蛍光を利用した高効率の有機EL素子の開発がなされている。例えば特許文献１には、遅延蛍光のメカニズムの一つであるTTF（Triplet-Triplet Fusion）機構を利用した有機EL素子が開示されている。TTF機構は２つの三重項励起子の衝突によって一重項励起子が生成する現象を利用するものであり、理論上内部量子効率を４０％まで高められると考えられている。しかしながら、燐光発光型の有機EL素子と比較すると効率が低いため、更なる効率の改良が求められている。
特許文献２では、TADF（Thermally Activated Delayed Fluorescence）機構を利用した有機EL素子が開示されている。TADF機構は一重項準位と三重項準位のエネルギー差が小さい材料において三重項励起子から一重項励起子への逆項間交差が生じる現象を利用するものであり、理論上内部量子効率を１００％まで高められると考えられている。しかしながら燐光発光型の素子と同様に寿命特性の更なる改善が求められている。
【先行技術文献】
【特許文献】
【０００４】
【特許文献１】WO2010/134350号
【特許文献２】WO2011/070963号
【特許文献３】WO2009/0116377号
【特許文献４】WO2011/0099374号
【特許文献５】WO2013/0175746号
【特許文献６】WO2013/0175747号
【０００５】
特許文献３では、インドロカルバゾール化合物について電子輸送層としての使用を開示している。特許文献４では、インドロカルバゾール化合物について電子輸送層及び正孔阻止層としての使用を開示している。特許文献５及び６では、アジン化合物について電子輸送層としての使用を開示している。
しかしながら、いずれも十分なものとは言えず、更なる改良が望まれている。
【発明の概要】
【０００６】
有機EL素子をフラットパネルディスプレイ等の表示素子、または光源に応用するためには素子の発光効率を改善すると同時に駆動時の安定性を十分に確保する必要がある。本発明は、上記現状を鑑み、低駆動電圧でありながら高効率かつ高い駆動安定性を有した実用上有用な有機EL素子を提供することを目的とする。
【０００７】
本発明は、対向する陽極と陰極の間に、１つ以上の発光層と１つ以上の電子輸送層を含む有機電界発光素子において少なくとも１つの電子輸送層が、下記一般式（１）で表される化合物と電子供与体を含有することを特徴とする有機EL素子である。
【０００８】
【化１】
0006763944.tif 000002
【０００９】
ここで、環Aは式（1a）で表される芳香族炭化水素環であり、環Bは式（1b）で表される複素環であり、環A及び環Bはそれぞれ隣接する環と任意の位置で縮合する。
Lは、単結合、又は炭素数６〜１２の芳香族炭化水素基を表す。
Xは、N又はC-Ar1を表し、少なくとも１つのXはNを表す。
Y及びAr1は、各々独立に、水素、置換又は未置換の炭素数６〜１８の芳香族炭化水素基、置換又は未置換の炭素数３〜１８の芳香族複素環基、又はこれらの芳香族環が２〜５連結してなる連結芳香族基である。
R1は、独立に炭素数１〜１０の脂肪族炭化水素基、置換又は未置換の炭素数６〜１０の芳香族炭化水素基又は置換又は未置換の炭素数３〜１２の芳香族複素環基である。a、b、cは、各々独立して０〜３の整数を表す。
Zは、N-Ar2、C(R2)2、O、又はSである。
Ar2は、置換又は未置換の炭素数６〜１８の芳香族炭化水素基、置換又は未置換の炭素数３〜１８の芳香族複素環基、又はこれらの芳香族環が２〜５連結してなる連結芳香族基である。
R2は、独立に水素、炭素数１〜１０の脂肪族炭化水素基、置換又は未置換の炭素数６〜１０の芳香族炭化水素基又は置換又は未置換の炭素数３〜１２の芳香族複素環基である。
【００１０】
式(1b)の好ましい様態として式(1d)があり、Lの好ましい様態として単結合がある。
【００１１】
【化２】
0006763944.tif 000003
（ここで、Ar1は、一般式（１）と同意である。）
【００１２】
電子輸送層が、発光層に隣接する第１電子輸送層と第２電子輸送層の２層からなり、第１電子輸送層が一般式（１）で表される化合物を含有し、第２電子輸送層が一般式（１）で表される化合物と電子供与体を含有することが好ましい。
【００１３】
上記電子供与体としては、アルカリ金属化合物またはアルカリ金属錯体が好ましく、より好ましくはリチウムキノリラート（Liq）である。
【００１４】
電子輸送層が、一般式（１）で表される化合物と電子供与体の予備混合物を蒸着させて得られること、又は発光層がホスト材料と発光材料を含み、ホスト材料として一般式（１）で表される化合物を含有することが好ましい。
【００１５】
本発明の有機EL素子は、電子輸送層に特定の電子輸送材料と電子供与体を含有するため、低駆動電圧で高発光効率、且つ長寿命な有機EL素子となることができる。
【図面の簡単な説明】
【００１６】
【図１】有機EL素子の一例を示した模式断面図である。
【発明を実施するための形態】
【００１７】
本発明の有機EL素子は、対向する陽極と陰極の間に、１つ以上の発光層と１つ以上の電子輸送層を含む有機EL素子において少なくとも１つの電子輸送層が、上記一般式（１）で表される化合物と電子供与体を含有する。
【００１８】
以下、一般式（１）について説明する。
環Aは、式（1a）で表される芳香族炭化水素環を表す。また、環Bは、式（1b）で表される複素環であり、環A及び環Bはそれぞれ隣接する環と任意の位置で縮合する。
【００１９】
Lは、単結合、又は2価の炭素数６〜１２の芳香族炭化水素基を表す。好ましくは単結合、又はフェニレン基であり、より好ましくは単結合である。
【００２０】
上記炭素数６〜１２の芳香族炭化水素基の具体例としては、フェニレン基、ビフェニレン基、及びナフチレン基が挙げられる。
【００２１】
Xは、N又はC-Ar1を表し、少なくとも１つのXはNである。
Y及びAr1は、各々独立に、水素、置換又は未置換の炭素数６〜１８の芳香族炭化水素基、置換又は未置換の炭素数３〜１８の芳香族複素環基、又はこれらの芳香族環が２〜５連結してなる連結芳香族基であり、好ましくは水素、置換又は未置換の炭素数６〜１２の芳香族炭化水素基、置換又は未置換の炭素数３〜１２の芳香族複素環基、又はこれらの芳香族環が２〜３連結してなる連結芳香族基であり、より好ましくは水素又は置換又は未置換の炭素数６〜１２の芳香族炭化水素基である。
【００２２】
上記炭素数６〜１８の芳香族炭化水素基、炭素数３〜１８の芳香族複素環基、又はこれらの連結芳香族基が未置換の場合の具体例としては、ベンゼン、ナフタレン、フェナンスレン、アントラセン、トリフェニレン、ピリジン、ピリミジン、トリアジン、チオフェン、イソチアゾール、チアゾール、ピリダジン、ピロール、ピラゾール、イミダゾール、トリアゾール、チアジアゾール、ピラジン、フラン、イソキサゾール、オキサゾール、オキサジアゾール、キノリン、イソキノリン、キノキサリン、キナゾリン、チアジアゾール、ベンゾトリアジン、フタラジン、テトラゾール、インドール、ベンゾフラン、ベンゾチオフェン、ベンゾオキサゾール、ベンゾチアゾール、ベンズイミダゾール、ベンゾトリアゾール、ベンゾイソチアゾール、ベンゾチアジアゾール、ジベンゾフラン、ジベンゾチオフェン、ジベンゾセレノフェン、カルバゾール又はこれらの芳香族環が単結合で２〜５個連結した連結芳香族化合物から生じる芳香族基が挙げられる。好ましくは、ベンゼン、ナフタレン、ピリジン、ピリミジン、トリアジン、キノリン、キナゾリン、又はこれらが２〜５個連結した連結芳香族化合物から１個のHをとって生じる芳香族基が挙げられる。より好ましくは、ベンゼン、ナフタレン又はこれらが２〜３個連結した連結芳香族化合物から生じる芳香族基が挙げられる。
【００２３】
ここで、本明細書でいう連結芳香族基は、上記炭素数の芳香族炭化水素基又は芳香族複素環基が有する芳香族環を直接結合で複数個連結してなる芳香族基をいい、複数の芳香族環は同一であっても異なってもよい。
連結芳香族化合物は、Ar11-Ar12-Ar13のような直鎖型であってもよいし、Ar11-Ar12（Ar13）のような分岐型であってもよく、Ar11〜Ar13は同一であってもよく、異なってもよい。なお、Ar13はなくともよく、更にAr14、Ar15を含んでいてもよい。連結芳香族化合物から生じる芳香族基の結合手は、末端のAr11又はAr13から生じてもよく、中間のAr12から生じてもよい。ここで、Ar11〜Ar15は、芳香族基又は芳香族環である。
【００２４】
これら芳香族炭化水素基、芳香族複素環基、又は連結芳香族基は、それぞれ置換基を有してもよい。置換基を有する場合の好ましい置換基は、シアノ基、炭素数１〜１０の脂肪族炭化水素基である。なお、置換基の数は０〜５、好ましくは０〜２がよい。芳香族炭化水素基、芳香族複素環基、及び連結芳香族基が置換基を有する場合の炭素数の計算には、置換基の炭素数を含まない。しかし、置換基の炭素数を含んだ合計の炭素数が上記範囲を満足することが好ましい。
【００２５】
上記置換基の具体例としては、シアノ、メチル、エチル、プロピル、ブチル、ペンチル、へキシル、ヘプチル、オクチル、ノニル、デシルが挙げられる。好ましくは、シアノ基又はC1〜C6のアルキル基である。
【００２６】
R1は、独立に炭素数１〜１０の脂肪族炭化水素基、置換又は未置換の炭素数６〜１０の芳香族炭化水素基又は置換又は未置換の炭素数３〜１２の芳香族複素環基である。好ましくは炭素数１〜６の脂肪族炭化水素基、置換又は未置換の炭素数６〜８の芳香族炭化水素基又は置換又は未置換の炭素数３〜９の芳香族複素環基である。より好ましくはフェニル基である。
【００２７】
上記炭素数１〜１０の脂肪族炭化水素基の具体例としては、メチル、エチル、プロピル、ブチル、ペンチル、へキシル、ヘプチル、オクチル、ノニル、デシル等が挙げられる。好ましくは、C1〜C6のアルキル基である。
【００２８】
上記炭素数６〜１０の芳香族炭化水素基又は炭素数３〜１２の芳香族複素環基が未置換である場合の具体例としては、ベンゼン、ナフタレン、ピリジン、ピリミジン、トリアジン、チオフェン、イソチアゾール、チアゾール、ピリダジン、ピロール、ピラゾール、イミダゾール、トリアゾール、チアジアゾール、ピラジン、フラン、イソキサゾール、オキサゾール、オキサジアゾール、キノリン、イソキノリン、キノキサリン、キナゾリン、ベンゾトリアジン、フタラジン、テトラゾール、インドール、ベンゾフラン、ベンゾチオフェン、ベンゾオキサゾール、ベンゾチアゾール、インダゾール、ベンズイミダゾール、ベンゾトリアゾール、ベンゾイソチアゾール、ベンゾチアジアゾール、ジベンゾフラン、ジベンゾチオフェン、ジベンゾセレノフェン、又はカルバゾールからHをとって生じる芳香族基が挙げられる。好ましくは、ベンゼン、ピリジン、ピリミジン、トリアジン、チオフェン、イソチアゾール、チアゾール、ピリダジン、ピロール、ピラゾール、イミダゾール、トリアゾール、チアジアゾール、ピラジン、フラン、イソキサゾール、オキサゾール、オキサジアゾール、キノリン、イソキノリン、キノキサリン、キナゾリン、オキサジアゾール、ベンゾトリアジン、フタラジン、テトラゾール、インドール、ベンゾフラン、ベンゾチオフェン、ベンゾオキサゾール、ベンゾチアゾール、インダゾール、ベンズイミダゾール、ベンゾトリアゾール、ベンゾイソチアゾール、又はベンゾチアジアゾールからHをとって生じる芳香族基が挙げられる。より好ましくは、ベンゼンからHをとって生じる芳香族基が挙げられる。
これら芳香族炭化水素基又は芳香族複素環基は、それぞれ置換基を有してもよい。置換基を有する場合の好ましい置換基は、Ar1で説明した置換基と同様である。
【００２９】
a、b、cは、各々独立して０〜３の整数を表し、好ましくは０〜２の整数を表す。より好ましくは０又は１の整数である。
【００３０】
Zは、N-Ar2、C(R2)2、O、又はSを表す。好ましくはN-Ar2であり、この場合は、式（1d）で表される。ここで、Ar2は、水素であることはない他はAr1で説明したものと同様である。R2は、水素である場合を含む他はR1で説明したものと同様である。
【００３１】
以下に一般式（１）で表される化合物の具体的な例を示すが、これら例示化合物に限定されるものではない。
【００３２】
【化３】
0006763944.tif 000004
【００３３】
【化４】
0006763944.tif 000005
【００３４】
【化５】
0006763944.tif 000006
【００３５】
【化６】
0006763944.tif 000007
【００３６】
【化７】
0006763944.tif 000008
【００３７】
【化８】
0006763944.tif 000009
【００３８】
電子供与体は、電子注入障壁の改善により陰極又は電子注入層からの電子輸送層への電子注入を容易にする化合物として知られている化合物を使用することができる。好ましくは、電子輸送材料に混合して用いられるドナー性化合物である。電子供与体の好ましい例としては、アルカリ金属、アルカリ金属を含有する無機塩、アルカリ金属と有機物との錯体、アルカリ土類金属、アルカリ土類金属を含有する無機塩またはアルカリ土類金属と有機物との錯体等が挙げられる。好ましくはアルカリ金属を含有する無機塩、アルカリ金属と有機物との錯体であり、より好ましくはLiqである。
【００３９】
上記アルカリ金属、アルカリ土類金属の好ましい種類としては、低仕事関数で電子輸送能向上の効果が大きいリチウム、ナトリウム、カリウム、ルビジウム、セシウムといったアルカリ金属や、マグネシウム、カルシウム、セリウム、バリウムといったアルカリ土類金属が挙げられる。
また、真空中での蒸着が容易で取り扱いに優れることから、金属単体よりも無機塩、あるいは有機物との錯体の状態であることが好ましい。更に、大気中での取扱を容易にし、添加濃度の制御のし易さの点で、有機物との錯体の状態にあることがより好ましい。
無機塩の具体例としては、LiO、Li2O等の酸化物、LiF、NaF、KF等のフッ化物、Li2CO3、Na2CO3、K2CO3、Rb2CO3、Cs2CO3等の炭酸塩が挙げられる。また、アルカリ金属又はアルカリ土類金属の好ましい例としては、大きな低電圧駆動効果が得られるという観点ではリチウム、セシウムが挙げられる。有機物との錯体における有機物の具体例としては、キノリノール、ベンゾキノリノール、ピリジルフェノール、フラボノール、ヒドロキシイミダゾピリジン、ヒドロキシベンズアゾール、ヒドロキシトリアゾール等が挙げられる。中でも、より発光素子の低電圧化の効果が大きいという観点ではアルカリ金属と有機物との錯体が好ましく、さらに合成のしやすさ、熱安定性という観点からリチウムと有機物との錯体がより好ましい。例えば、Liqである。
【００４０】
前記一般式（１）で表される化合物と前記電子供与体を電子輸送層材料として使用することで優れた有機EL素子を提供することができる。
【００４１】
電子輸送層は、１層のみ形成して使用することもできるが、発光層に隣接する第１電子輸送層とこれに隣接する第２電子輸送層の２層を形成して使用することが好ましい。電子輸送層を２層形成する場合、発光層に隣接する第１電子輸送層は前記一般式（１）で表される化合物を含有し、第２電子輸送層は前記一般式（１）で表される化合物と前記電子供与体を含有することが好ましい。この場合、第１電子輸送層は正孔阻止層としても機能することができる。
【００４２】
前記一般式（１）で表される化合物と電子供与体は、個々に異なる蒸着源から蒸着して使用することもできるが、蒸着前に予備混合して予備混合物とし、その予備混合物を１つの蒸着源から同時に蒸着して電子輸送層を形成することが好ましい。
【００４３】
次に、本発明の有機EL素子の構造について、図面を参照しながら説明するが、本発明の有機EL素子の構造はこれに限定されない。
【００４４】
図１は本発明に用いられる一般的な有機EL素子の構造例を示す断面図であり、１は基板、２は陽極、３は正孔注入層、４は正孔輸送層、５は発光層、６は第１電子輸送層、７は第２電子輸送層、８は陰極を表す。本発明の有機EL素子は発光層と正孔輸送層の間に電子阻止層を有しても良い。本発明の有機EL素子では、陰極、発光層、電子輸送層、そして陰極を必須の層として有するが、必須の層以外に正孔注入輸送層、電子注入層を有することが良く、更に正孔注入輸送層と発光層の間に電子阻止層を有することが良い。なお、正孔注入輸送層は、正孔注入層と正孔輸送層のいずれか、または両者を意味する。
【００４５】
図１とは逆の構造、すなわち基板１上に陰極８、第２電子輸送層７、第１電子輸送層６、発光層５、正孔輸送層４、正孔注入層３、陽極２の順に積層することも可能であり、この場合も必要により層を追加、省略することが可能である。
【００４６】
―基板―
本発明の有機ＥＬ素子は、基板に支持されていることが好ましい。この基板については特に制限はなく、従来から有機ＥＬ素子に用いられているものであれば良く、例えばガラス、透明プラスチック、石英等からなるものを用いることができる。
【００４７】
―陽極―
有機ＥＬ素子における陽極材料としては、仕事関数の大きい（４eV以上）金属、合金、電気伝導性化合物又はこれらの混合物からなる材料が好ましく用いられる。このような電極材料の具体例としてはAu等の金属、CuI、インジウムチンオキシド（ITO）、SnO2、ZnO等の導電性透明材料が挙げられる。また、IDIXO(In2O3-ZnO)等の非晶質で、透明導電膜を作成可能な材料を用いてもよい。陽極はこれらの電極材料を蒸着やスパッタリング等の方法により、薄膜を形成させ、フォトリソグラフィー法で所望の形状のパターンを形成しても良く、あるいはパターン精度をあまり必要としない場合（１００μm以上程度）は、上記電極材料の蒸着やスパッタリング時に所望の形状のマスクを介してパターンを形成してもよい。あるいは有機導電性化合物のような塗布可能な物質を用いる場合には印刷方式、コーティング方式等の湿式成膜法を用いることもできる。この陽極より発光を取り出す場合には、透過率を１０％より大きくすることが望ましく、また陽極としてのシート抵抗は数百Ω／□以下が好ましい。膜厚は材料にもよるが、通常１０〜１０００nm、好ましくは１０〜２００nmの範囲で選ばれる。
【００４８】
―陰極―
一方、陰極材料としては仕事関数の小さい（４eV以下）金属（電子注入性金属と称する）、合金、電気伝導性化合物又はこれらの混合物からなる材料が用いられる。このような電極材料の具体例としては、ナトリウム、ナトリウム―カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。これらの中で、電子注入性及び酸化等に対する耐久性の点から、電子注入性金属とこれより仕事関数の値が大きく安定な金属である第二金属との混合物、例えばマグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物、アルミニウム等が好適である。陰極はこれらの陰極材料を蒸着やスパッタリング等の方法により薄膜を形成させることにより、作製することができる。また、陰極としてシート抵抗は数百Ω／□以下が好ましく、膜厚は通常１０nm〜５μm、好ましくは５０〜２００nmの範囲で選ばれる。なお、発光した光を透過させるため、有機ＥＬ素子の陽極又は陰極のいずれか一方が透明又は半透明であれば発光輝度は向上し、好都合である。
【００４９】
また、陰極に上記金属を１〜２０nmの膜厚で形成した後に、陽極の説明で挙げた導電性透明材料をその上に形成することで、透明又は半透明の陰極を作製することができ、これを応用することで陽極と陰極の両方が透過性を有する素子を作製することができる。
【００５０】
―発光層―
発光層は陽極及び陰極のそれぞれから注入された正孔及び電子が再結合することにより励起子が生成した後、発光する層であり、発光層には発光材料、好ましくは有機発光性ドーパント材料とホスト材料を含む。発光層は１層、複数層のどちらでも良く、有機発光性ドーパント材料とホスト材料はそれぞれ１種類であっても、複数種類を組み合わせて使用しても良い。
【００５１】
発光層が発光材料とホスト材料を含む場合は、ホスト材料として、前記一般式（１）で表される化合物を使用することがより好ましい。
【００５２】
発光性ドーパント材料として燐光発光ドーパントを使用する場合、燐光発光ドーパントとしては、ルテニウム、ロジウム、パラジウム、銀、レニウム、オスミウム、イリジウム、白金及び金から選ばれる少なくとも１つの金属を含む有機金属錯体を含有するものがよい。具体的には、J.Am.Chem.Soc.2001,123,4304や特表2013-53051号公報に記載されているイリジウム錯体が好適に用いられるが、これらに限定されない。
【００５３】
燐光発光ドーパント材料は、発光層中に１種類のみが含有されても良いし、２種類以上を含有しても良い。燐光発光ドーパント材料の含有量はホスト材料に対して０．１〜３０wt％であることが好ましく、１〜２０wt％であることがより好ましい。
【００５４】
燐光発光ドーパント材料は、特に限定されるものではないが、具体的には以下のような例が挙げられる。
【００５５】
【化９】
0006763944.tif 000010
【００５６】
発光性ドーパント材料として、蛍光発光ドーパントを使用する場合、蛍光発光ドーパントとしては、特に限定されないが例えばベンゾオキサゾール誘導体、ベンゾチアゾール誘導体、ベンゾイミダゾール誘導体、スチリルベンゼン誘導体、ポリフェニル誘導体、ジフェニルブタジエン誘導体、テトラフェニルブタジエン誘導体、ナフタルイミド誘導体、クマリン誘導体、縮合芳香族化合物、ペリノン誘導体、オキサジアゾール誘導体、オキサジン誘導体、アルダジン誘導体、ピラリジン誘導体、シクロペンタジエン誘導体、ビススチリルアントラセン誘導体、キナクリドン誘導体、ピロロピリジン誘導体、チアジアゾロピリジン誘導体、スチリルアミン誘導体、ジケトピロロピロール誘導体、芳香族ジメチリジン化合物、８−キノリノール誘導体の金属錯体やピロメテン誘導体の金属錯体、希土類錯体、遷移金属錯体に代表される各種金属錯体等、ポリチオフェン、ポリフェニレン、ポリフェニレンビニレン等のポリマー化合物、有機シラン誘導体等が挙げられる。好ましくは縮合芳香族誘導体、スチリル誘導体、ジケトピロロピロール誘導体、オキサジン誘導体、ピロメテン金属錯体、遷移金属錯体、又はランタノイド錯体が挙げられ、より好ましくはナフタレン、ピレン、クリセン、トリフェニレン、ベンゾ[ｃ]フェナントレン、ベンゾ[a]アントラセン、ペンタセン、ペリレン、フルオランテン、アセナフソフルオランテン、ジベンゾ[a,j]アントラセン、ジベンゾ[a,h]アントラセン、ベンゾ[a]ナフタレン、ヘキサセン、ナフト[2,1-f]イソキノリン、α‐ナフタフェナントリジン、フェナントロオキサゾール、キノリノ[6,5-f]キノリン、ベンゾチオファントレン等が挙げられる。これらは置換基としてアルキル基、アリール基、芳香族複素環基、又はジアリールアミノ基を有しても良い。
【００５７】
蛍光発光ドーパント材料は、発光層中に１種類のみが含有されても良いし、２種類以上を含有しても良い。蛍光発光ドーパント材料の含有量は、ホスト材料に対して０．１〜２０％であることが好ましく、１〜１０％であることがより好ましい。
【００５８】
発光性ドーパント材料として、熱活性化遅延蛍光発光ドーパントを使用する場合、熱活性化遅延蛍光発光ドーパントとしては、特に限定されないがスズ錯体や銅錯体等の金属錯体や、WO2011/070963号に記載のインドロカルバゾール誘導体、Nature 2012,492,p234に記載のシアノベンゼン誘導体、カルバゾール誘導体等が挙げられる。
【００５９】
【化１０】
0006763944.tif 000011
【００６０】
熱活性化遅延蛍光発光ドーパント材料は、発光層中に１種類のみが含有されてもよいし、２種類以上を含有してもよい。また、熱活性化遅延蛍光発光ドーパントは燐光発光ドーパントや蛍光発光ドーパントと混合して用いてもよい。熱活性化遅延蛍光発光ドーパント材料の含有量は、ホスト材料に対して０．１〜５０％であることが好ましく、１〜３０％であることがより好ましい。
【００６１】
ホスト材料は、１種類のみを使用しても良いし、複数種類を組み合わせて使用しても良い。ホスト材料としては、特に限定されないが、ナフタレン、アントラセン、フェナンスレン、ピレン、クリセン、ナフタセン、トリフェニレン、ペリレン、フルオランテン、フルオレン、インデン等の縮合芳香族炭化水素環を有する化合物やその誘導体、N,N’-ジナフチル-N,N’-ジフェニル-1,1’-ジアミン等の芳香族アミン誘導体、トリス（８−キノリナート）アルミニウム（III)等の金属錯体、ジベンゾフラン誘導体、ジベンゾチオフェン誘導体、カルバゾール誘導体、インドロカルバゾール誘導体、トリアジン誘導体等が使用できる。ホスト材料を１種類のみ使用する場合、及び複数種使用する場合、少なくとも１種類はインドロカルバゾール誘導体を使用することが好ましく、一般式（１）で表される化合物を使用することがより好ましい。
【００６２】
−注入層−
注入層とは、駆動電圧低下や発光輝度向上のために電極と有機層間に設けられる層のことで、正孔注入層と電子注入層があり、陽極と発光層又は正孔輸送層の間、及び陰極と発光層又は電子輸送層との間に存在させてもよい。注入層は必要に応じて設けることができる。
【００６３】
−電子阻止層−
電子阻止層とは広い意味では正孔輸送層の機能を有し、正孔を輸送しつつ電子を阻止することで発光層中での電子と正孔が再結合する確率を向上させることができる。
【００６４】
電子阻止層の材料としては、公知の電子阻止層材料を用いることができ、また後述する正孔輸送層の材料を必要に応じて用いることができる。電子阻止層の膜厚は好ましくは３〜１００ｎｍであり、より好ましくは５〜３０ｎｍである。
【００６５】
−正孔輸送層−
正孔輸送層とは正孔を輸送する機能を有する正孔輸送材料からなり、正孔輸送層は単層又は複数層設けることができる。
【００６６】
正孔輸送材料としては、正孔の注入又は輸送、電子の障壁性のいずれかを有するものであり、有機物、無機物のいずれであってもよい。正孔輸送層には従来公知の化合物の中から任意のものを選択して用いることができる。かかる正孔輸送材料としては例えば、ポルフィリン誘導体、アリールアミン誘導体、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また導電性高分子オリゴマー、特にチオフェンオリゴマー等が挙げられるが、ポルフィリン誘導体、アリールアミン誘導体及びスチリルアミン誘導体を用いることが好ましく、アリールアミン化合物を用いることがより好ましい。
【００６７】
−電子輸送層−
電子輸送層は１層であっても、２層以上設けてもよい。２層以上設ける場合は、発光層よりの層を第１電子輸送層、発光層から遠い層を第2電子輸送層という。第１電子輸送層と第2電子輸送層の間に、第三の電子輸送層を設けてもよい。
【００６８】
電子輸送層が１層である場合は、その層に前記一般式（１）で表される化合物と電子供与体を含む。
電子輸送層が２層以上からなる場合は、いずれかの電子輸送層に一般式（１）で表される化合物と電子供与体を含む。好ましくは、第１電子輸送層に一般式（１）で表される化合物を含み、第2電子輸送層に一般式（１）で表される化合物と電子供与体を含む。この場合、第１電子輸送層には電子供与体を含まない。
【００６９】
第１電子輸送層と第2電子輸送層を有する場合について説明する。
第１電子輸送層は、公知の電子輸送材料を使用して形成してもよいし、一般式（１）で表される化合物のみを使用して形成してもよいし、公知の電子輸送材料を併用して形成してもよい。しかし、第１電子輸送層は、一般式（１）で表される化合物を５０ｗｔ％以上含むことが好ましい。
【００７０】
公知の電子輸送材料としては、ナフタレン、アントラセン、フェナントロリン、トリフェニレン等の多環芳香族誘導体、トリス（８−キノリノラート）アルミニウム（III）誘導体、ホスフィンオキサイド誘導体、ニトロ置換フルオレン誘導体、ジフェニルキノン誘導体、チオピランジオキシド誘導体、カルボジイミド、フレオレニリデンメタン誘導体、アントラキノジメタン及びアントロン誘導体、ビピリジン誘導体、キノリン誘導体、オキサジアゾール誘導体、ベンゾイミダゾール誘導体、ベンゾチアゾール誘導体、カルバゾール誘導体、インドロカルバゾール誘導体等が挙げられる。
【００７１】
第２電子輸送層は一般式（１）で表される化合物と電子供与体を含む。
電子供与体の含有量は、第２電子輸送層中に５〜９５％（ｗｔ）であることが好ましく、２５〜７５％であることがより好ましい。一般式（１）で表される化合物の含有量は、５〜９０％が好ましく、２５〜７０％であることがより好ましい。第２電子輸送層中にはその他の電子輸送材料を含有することもできる。
【００７２】
一般式（１）で表される化合物と電子供与体は、それぞれ異なる蒸着源から蒸着するか、蒸着前に予備混合して予備混合物とすることで１つの蒸着源から一般式（１）で表される化合物と電子供与体を同時に蒸着することもできる。予備混合方法としては、粉砕混合等公知の方法が採用できるが、可及的に十分に混合することが好ましい。
【実施例】
【００７３】
以下、本発明の実施例によって更に詳しく説明するが、本発明はこれらの実施例に限定されるものではなく、その要旨を超えない限りにおいて、種々の形態で実施することが可能である。【００７４】
実施例１
膜厚110nmのITOからなる陽極が形成されたガラス基板上に、各薄膜を真空蒸着法にて、真空度4.0×10-5Paで積層した。まず、ITO上に正孔注入層としてHAT-CNを25nmの厚さに形成し、次に正孔輸送層としてNPDを30nmの厚さに形成した。次に電子阻止層としてHT-1を10nmの厚さに形成した。そして第１ホストとして化合物６を、第２ホストとしてH1を、発光ドーパントとしてIr(ppy)3をそれぞれ異なる蒸着源から共蒸着し、40nmの厚さに発光層を形成した。この時、Ir(ppy)3の濃度が10wt%、第１ホストと第２ホストの重量比が40:60となる蒸着条件で共蒸着した。次に第１電子輸送層として化合物６を5nmの厚さに形成した。そして化合物６とLiqをそれぞれ異なる蒸着源から共蒸着し、15nmの厚さに第２電子輸送層を形成した。この時、化合物６とLiqの重量比が50:50となる蒸着条件で共蒸着した。更に電子注入層としてLiqを1nmの厚さに形成した。最後に、電子注入層上に、陰極としてAlを70nmの厚さに形成し、有機EL素子を作製した。【００７５】
実施例２〜７
実施例１において、第２電子輸送層を形成する化合物６の代わりに化合物１２、１６、１８、２３、２８、３６のいずれかを使用した以外は、実施例１と同様の条件で有機EL素子を作製した。【００７６】
実施例８
実施例１において、第２電子輸送層を形成する化合物６の代わりに化合物４７を使用し、化合物４７とLiqの重量比が30:70となる蒸着条件で共蒸着した以外は、実施例１と同様の条件で有機EL素子を作製した。【００７７】
実施例９
実施例１において、第２電子輸送層を形成する化合物６の代わりに化合物５５を使用し、化合物５５とLiqの重量比が70:30となる蒸着条件で共蒸着した以外は、実施例１と同様の条件で有機EL素子を作製した【００７８】
実施例１０〜１２
実施例１において、第１電子輸送層として化合物６の代わりに化合物１０、１１、又は１６を使用した以外は、実施例１と同様の条件で有機EL素子を作製した。【００７９】
実施例１３
化合物１７（0.50g）とLiq（0.50g）を量りとり、乳鉢ですり潰しながら混合することにより予備混合物E1を調整した。
膜厚110nmのITOからなる陽極が形成されたガラス基板上に、各薄膜を真空蒸着法にて、真空度4.0×10-5Paで積層した。まず、ITO上に正孔注入層としてHAT-CNを25nmの厚さに形成し、次に正孔輸送層としてNPDを30nmの厚さに形成した。次に電子阻止層としてHT-1を10nmの厚さに形成した。そして第１ホストとして化合物６を、第２ホストとしてH1を、発光ドーパントとしてIr(ppy)3をそれぞれ異なる蒸着源から共蒸着し、40nmの厚さに発光層を形成した。この時、Ir(ppy)3の濃度が10wt%、第１ホストと第２ホストの重量比が40:60となる蒸着条件で共蒸着した。次に、第１電子輸送層として化合物６を5nmの厚さに形成した。そして第２電子輸送層として予備混合物E1を15nmの厚さに形成し、更に電子注入層としてLiqを1nmの厚さに形成した。最後に、電子注入層上に、陰極としてAlを70nmの厚さに形成し、有機EL素子を作製した。【００８０】
比較例１
実施例１において、第２電子輸送層を形成する化合物６の代わりにET-1を使用した以外は、実施例１と同様の条件で有機EL素子を作製した。【００８１】
比較例２
膜厚110nmのITOからなる陽極が形成されたガラス基板上に、各薄膜を真空蒸着法にて、真空度4.0×10-5Paで積層した。まず、ITO上に正孔注入層としてHAT-CNを25nmの厚さに形成し、次に正孔輸送層としてNPDを30nmの厚さに形成した。次に、電子阻止層としてHT-1を10nmの厚さに形成した。そして第１ホストとして化合物６を、第２ホストとしてH1を、発光ドーパントとしてIr(ppy)3をそれぞれ異なる蒸着源から共蒸着し、40nmの厚さに発光層を形成した。この時、Ir(ppy)3の濃度が5wt%、第１ホストと第２ホストの重量比が40:60となる蒸着条件で共蒸着した。次に、電子輸送層として化合物６を20nmの厚さに形成した。更に、電子注入層としてLiqを1nmの厚さに形成した。最後に、電子注入層上に、陰極としてAlを70nmの厚さに形成し、有機EL素子を作製した。【００８２】
実施例で使用した化合物を次に示す。【００８３】
【化１１】
0006763944.tif 000012
【００８４】
第１電子輸送層を形成する化合物、第２電子輸送層を形成する化合物と電子供与体を表１に示す。％はｗｔ％である。【００８５】
【表１】
0006763944.tif 000013
【００８６】
実施例１〜１３及び比較例１、２で作製された有機EL素子は、これに外部電源を接続して、電圧を印加してところ、いずれも極大波長535nmの発光スペクトルが観測され、Ir(ppy)3からの発光が得られていることがわかった。【００８７】
作製した有機EL素子の輝度、駆動電圧、発光効率、寿命特性を表２に示す。表中で輝度、駆動電圧、発光効率は駆動電流10mA/cm2時の値であり、初期特性である。表中でLT95は、駆動電流20mA/cm2時に輝度が初期輝度の95%まで減衰するまでにかかる時間である。【００８８】
【表２】
0006763944.tif 000014
【００８９】
表２から、電子輸送層に一般式（１）で表される化合物と電子供与体を混合して使用すると、発光効率と寿命特性が著しく伸長することが分かる。
【産業上の利用可能性】
【００９０】
本発明の有機EL素子は、低駆動電圧で高発光効率、且つ長寿命であり、携帯機器ディスプレイに利用できる他、TV等の有機ELディスプレイや有機EL照明にも利用できる可能性がある。
【符号の説明】
【００９１】
１  基板、２  陽極、３  正孔注入層、４  正孔輸送層、５  発光層、６  第１電子輸送層、７ 第２電子輸送層、８ 陰極
【図１】
0006763944.tif 000017